(57)【要約】【課題】  耐薬品性、特に耐アルカリ性に優れた、群青組成物およびその製造方法を提供すること。【解決手段】  群青粒子およびこの群青粒子を被覆する被覆層を有する群青組成物であって、この被覆層が、この群青粒子を被覆するカップリング剤層；およびこのカップリング剤層の表面の少なくとも一部を被覆する界面活性剤層；を含む、群青組成物。【選択図】  図１
2006182938.tif 000002
【特許請求の範囲】
【請求項１】
群青粒子および該群青粒子を被覆する被覆層を有する群青組成物であって、
該被覆層が、
該群青粒子を被覆するカップリング剤層、および
該カップリング剤層の表面の少なくとも一部を被覆する界面活性剤層、
を含む、群青組成物。
【請求項２】
群青粒子および該群青粒子を被覆する被覆層を有する群青組成物であって、
該被覆層が、
該群青粒子を被覆するカップリング剤層、
該カップリング剤層の表面を被覆する疎水性層、および
該疎水性層の表面の少なくとも一部を被覆する界面活性剤層、
を含む、群青組成物。
【請求項３】
前記界面活性剤層が、ポリエーテル変性ポリシロキサンを含む、請求項１または２に記載の群青組成物。
【請求項４】
群青粒子および該群青粒子を被覆する被覆層を有する群青組成物であって、
該被覆層が、
該群青粒子を被覆する疎水性層、および
該疎水性層の表面の少なくとも一部を被覆する界面活性剤層、
を含む、群青組成物。
【請求項５】
前記疎水性層が、シリコーンオイル、パラフィン系オイル、オレフィン系オイルまたはナフテン系オイルを含む、請求項２〜４いずれかに記載の群青組成物。
【請求項６】
平均粒子径０．１〜５０μｍである、請求項１〜５いずれかに記載の群青組成物。
【請求項７】
前記被覆層が、群青粒子１００重量％に対して１〜６０重量％である、請求項１〜６いずれかに記載の群青組成物。
【請求項８】
群青粒子およびカップリング剤を混合して、群青粒子の表面上にカップリング剤層を形成する、カップリング剤層形成工程、および
得られた粒子および界面活性剤を混合して、カップリング剤層の表面の少なくとも一部を被覆する界面活性剤層を形成する、界面活性剤層形成工程、
を包含する、群青組成物の製造方法。
【請求項９】
群青粒子およびカップリング剤を混合して、群青粒子の表面上にカップリング剤層を形成する、カップリング剤層形成工程、および
得られた粒子、界面活性剤および油状物を混合して、カップリング剤層の表面を被覆する疎水性層および該疎水性層の表面の少なくとも一部を被覆する界面活性剤層を形成する、疎水性層および界面活性剤層形成工程、
を包含する、群青組成物の製造方法。
【請求項１０】
群青粒子および油状物を混合して、群青粒子の表面上に疎水性層を形成する、疎水性層形成工程、および
得られた粒子および界面活性剤を混合して、疎水性層の表面の少なくとも一部を被覆する界面活性剤層を形成する、界面活性剤層形成工程、
を包含する、群青組成物の製造方法。
【請求項１１】
請求項８〜１０いずれかに記載の群青組成物の製造方法により得られる、群青組成物。
【請求項１２】
請求項１〜７いずれかまたは請求項１１記載の群青組成物を含む着色剤。
【請求項１３】
請求項１〜７いずれかまたは請求項１１記載の群青組成物を含むセメント組成物用着色剤。
【請求項１４】
請求項１〜７いずれかまたは請求項１１記載の群青組成物によって着色されたセメント組成物。
【請求項１５】
請求項１〜７いずれかまたは請求項１１記載の群青組成物によって着色された成型物。
【発明の詳細な説明】
【技術分野】
【０００１】
本発明は、耐薬品性、特に耐アルカリ性に優れた、群青組成物およびその製造方法に関する。
【背景技術】
【０００２】
群青(ウルトラマリン)は、紺青（プルシアンブルー）とともに代表的な青色無機顔料である。群青顔料は、一般に光、熱、溶媒、アルカリに対しては強いことで知られる一方、酸に対しては弱く、Ｈ２Ｓを発生して分解褪色することも知られている。
【０００３】
群青顔料の性質を改善する手段として、特開昭６１−１１１３６６号公報（特許文献１）には、褪色を抑制すべく、耐酸性あるいは耐蝕性を向上させるために群青粒子表面にシリカを被覆する方法が開示されている。また、特開２００２−１０５３５４号（特許文献２）には、群青粒子表面にIIIＡ族、IIIＢ族、IVＡ族、IVＢ族、ＶＡ族、VIＢ族から選ばれる１種または２種以上の元素の金属酸化物被覆層を少なくとも１層有することを特徴とする群青組成物が記載されており、そしてこれは耐酸性および耐熱性に優れると記載されている。このように、群青顔料の耐酸性を向上させる方法はこれまでに幾つか提案されている。
【０００４】
これに対して、群青顔料の耐アルカリ性を向上させる方法は、これまでほとんど提案されていない。群青顔料の耐アルカリ性に関する問題として、例えばポルトランドセメントなどの水硬化性セメントを結合材とする、セメントペースト、モルタル、コンクリートなどのセメント組成物に対して、群青顔料を用いて着色を試みる場合、褪色が生じて白色化するという問題がある。このようなセメント組成物は水和によって硬化する。しかしながらセメント組成物中には、硬化後も水和に必要とされる水分量を超える水分が残存し、これがｐＨ１２以上の強アルカリ性をもたらす。群青顔料はアルカリに対して比較的強いものの、このような強アルカリ性に対して耐えるのは困難であり、褪色が生じてしまう。このような群青顔料の褪色は、群青顔料中のナトリウム原子がセメント組成物中のカルシウム原子と置換反応を起こすことが要因と考えられている。また硬化を促進させるために、セメント組成物を高温高湿条件下に置くことが多い。この操作によって群青顔料の褪色も促進されてしまうこととなる。
【０００５】
特開２００２−１０５３５４号公報（特許文献２）によって得られる群青組成物は、アルミナやジルコニア、チタニアなどを複合化した酸化物の沈着被膜を多層に用いることによって、群青組成物の被膜層を厚く強くしている。そしてこれにより、被膜層の剥離が抑えられ、群青組成物の耐酸性や耐熱性が改善される。しかし、このような群青組成物は、被膜自身が硬質であるため、高温時に群青との熱膨張率差のために被膜と群青の界面に熱応力が発生し、割れが生じる可能性が高い。そのため、群青組成物をセメント組成物の顔料として用いた場合などのように、高温時に群青組成物と共存する水が酸性や強いアルカリ性である場合、群青組成物の被膜の割れ目から水分が進入し、群青中に溶け込み、ＮａＳ結合を切断し、ＮａまたはＳが遊離したりする。その結果として、褪色し白色化する。またこのような群青組成物は、被膜の多層化による、着色力の低下をも伴いやすい。
【０００６】
【特許文献１】特開昭６１−１１１３６６号公報
【特許文献２】特開２００２−１０５３５４号公報
【発明の開示】
【発明が解決しようとする課題】
【０００７】
本発明は上記従来技術の問題点を解決する、耐薬品性、特に耐アルカリ性に優れた、群青組成物およびその製造方法を提供することを課題とする。
【課題を解決するための手段】
【０００８】
本発明は、
群青粒子およびこの群青粒子を被覆する被覆層を有する群青組成物であって、この被覆層が、
この群青粒子を被覆するカップリング剤層、および
このカップリング剤層の表面の少なくとも一部を被覆する界面活性剤層、
を含む群青組成物を提供するものであり、これにより上記目的が達成される。
【０００９】
また本発明は、群青粒子およびこの群青粒子を被覆する被覆層を有する群青組成物であって、この被覆層が、
この群青粒子を被覆するカップリング剤層、
このカップリング剤層の表面を被覆する疎水性層、および
この疎水性層の表面の少なくとも一部を被覆する界面活性剤層、
を含む群青組成物も提供する。
【００１０】
また、上記界面活性剤層は、ポリエーテル変性ポリシロキサンを含むのが好ましい。
【００１１】
また本発明は、群青粒子およびこの群青粒子を被覆する被覆層を有する群青組成物であって、
この被覆層が、
この群青粒子を被覆する疎水性層、および
この疎水性層の表面の少なくとも一部を被覆する界面活性剤層、
を含む、群青組成物も提供する。
【００１２】
この疎水性層は、シリコーンオイルを含むのが好ましい。
【００１３】
上記群青組成物は、平均粒子径０．１〜５０μｍであるのが好ましく、特に０．２〜１０μｍであるのが好ましい。
【００１４】
また、上記群青組成物は、被覆層が、群青粒子１００重量％に対して１〜６０重量％であるのが好ましい。
【００１５】
本発明はまた、群青組成物の製造方法も提供する。このような方法の１態様として、
群青粒子およびカップリング剤を混合して、群青粒子の表面上にカップリング剤層を形成する、カップリング剤層形成工程、
得られた粒子および界面活性剤を混合して、カップリング剤層の表面の少なくとも一部を被覆する界面活性剤層を形成する、界面活性剤層形成工程、
を包含する方法が挙げられる。
【００１６】
また、群青組成物の製造方法の他の１態様として、
群青粒子およびカップリング剤を混合して、群青粒子の表面上にカップリング剤層を形成する、カップリング剤層形成工程、
得られた粒子、界面活性剤および油状物を混合して、カップリング剤層の表面を被覆する疎水性層およびこの疎水性層の表面の少なくとも一部を被覆する界面活性剤層を形成する、疎水性層および界面活性剤層形成工程、
を包含する方法が挙げられる。
【００１７】
さらに、群青組成物の製造方法の他の１態様として、
群青粒子および油状物を混合して、群青粒子の表面上に疎水性層を形成する、疎水性層形成工程、および
得られた粒子および界面活性剤を混合して、疎水性層の表面の少なくとも一部を被覆する界面活性剤層を形成する、界面活性剤層形成工程、
を包含する方法が挙げられる。
【００１８】
本発明はまた、上記群青組成物の製造方法により得られる群青組成物も提供する。
【００１９】
本発明はさらに、上記群青組成物を含む着色剤、特にセメント組成物用着色剤も提供する。
【００２０】
本発明はさらに、上記群青組成物によって着色されたセメント組成物も提供する。
【００２１】
本発明はさらに、上記群青組成物によって着色された成型物も提供する。
【発明の効果】
【００２２】
本発明の群青組成物は、耐薬品性、特に強アルカリであるセメントアルカリに対しても耐えうるほど耐アルカリ性に優れる。そのため、本発明は、これまで利用することができなかったセメント組成物の分野においても、群青の利用を可能とするものであり、非常に意義がある。セメント組成物の青色顔料としては現在、コバルトブルーが用いられている。しかしながらコバルトは非常に高価であり、また環境に対する問題もある。そのため実際のところは、セメント組成物に対してコバルトブルーはほとんど用いられておらず、そして青色に着色されたセメント組成物を製造することは非常に困難であった。
【００２３】
本発明の群青組成物を用いることによって、コストおよび環境に対する問題を伴うことなく、青色に着色されたセメント組成物を調製することが可能となる。本発明の群青組成物は、セメント用着色顔料として利用範囲が大きく広がって行くことが期待される。そして、本発明の群青組成物を用いることによって、３原色を持つセメント組成物が完成する。これにより、セメント組成物の意匠性を大幅に向上させることができ、セメント組成物の利用範囲はさらに広がると考えられる。
【００２４】
さらに本発明の群青組成物は、合成樹脂、塗料、印刷インキなどにおいても高い着色力を有する。そして優れた耐候性により、従来の群青組成物において度々生じていた色相の変化（褪色・脱色）が低減されている。そのため、本発明の群青組成物は、合成樹脂、塗料、印刷インキなどの分野においても好ましく用いられる。
【００２５】
さらに、本発明の群青組成物は、液晶ディスプレイなどのカラー表示装置などにも好適に用いることができる。本発明の群青組成物は優れた耐候性を有し、高温環境下における群青色の褪色および白色化の発生の可能性が低減されている。
【発明を実施するための最良の形態】
【００２６】
本発明の群青組成物は、群青粒子と、この群青粒子を被覆する被覆層とを有する。そして本発明の群青組成物の１態様として、群青粒子を被覆する被覆層が、
群青粒子を被覆するカップリング剤層、および
このカップリング剤層の表面の少なくとも一部を被覆する界面活性剤層、
を含むものが挙げられる。
【００２７】
図１は、この群青組成物の１態様を模式的に示す図である。図１に示されるとおり、群青組成物１０は、群青粒子１と、被覆層９とを有する。そして被覆層９は、カップリング剤層３および界面活性剤層７を有する。
【００２８】
群青粒子
群青は合成青色無機顔料の一つである。群青は、硫黄を含むアルミノシリケート錯体の微粒子である。群青の分子構造は、完全に明らかとはなっていないが、一例として一般に：Ｎａ８（Ａｌ６Ｓｉ６Ｏ２４）Ｓ（２〜４）が挙げられる。そして上記した通り、群青は強アルカリ性に弱く、酸には非常に弱いという性質を有する。群青粒子は、カオリン、ソーダ灰、硫黄、および還元剤（木炭、石炭またはロジンなど）を粉砕混合し、そして７５０〜８５０℃で４０〜５０時間焼成するなどの公知の製造方法によって、製造することができる。
【００２９】
本発明の群青組成物に含まれる群青粒子は、平均粒子径が０．１〜５０μｍ、特に０．２〜１０μｍであることが好ましい。平均粒子径が０．１μｍ未満の場合は青色の発色が不充分であり、平均粒子径が５０μｍを超えると散乱のために暗色を帯び、群青本来の色彩が損なわれることがある。
【００３０】
用いることのできる群青粒子の例として、例えば、第一化成工業株式会社製群青粒子、汎用タイプ（Ｎｏ．３００、１５００、２０００など）、シリカ被覆タイプ（ＡＰ３１、２０１、２０５、１５１など）などを挙げることができる。さらに、Nubiola社、Holiday pigment社製などの群青粒子を用いてもよい。
【００３１】
カップリング剤
群青粒子を被覆するカップリング剤層は、カップリング剤から構成される。カップリング剤として、シラン系カップリング剤、チタン系カップリング剤、アルミニウム系カップリング剤などを挙げることができる。
【００３２】
シラン系カップリング剤としては、ビニルタイプ、アミノタイプ、エポキシタイプ、スチリルタイプ、メタクリロキシタイプ、アクリロキシタイプ、ウレイドタイプ、クロロプロピルタイプ、メルカプトタイプ、スルフィドタイプ、イソシアネートタイプなどが挙げられる。具体的には、ビニルトリアセトキシシラン、ビニルトリメトキシシラン、ビニルトリエトキシシラン、γ−（２−アミノエチル）アミノプロピルトリメトキシシラン、γ−（２−アミノエチル）アミノプロピルメチルジメトキシシラン、γ−メタクリロキシプロピルトリメトキシシラン、Ｎ−β（アミノエチル）−γ−アミノプロピルトリメトキシシラン、Ｎ−β−（Ｎ−ビニルベンジルアミノエチル）−γ−アミノプロピルトリメトキシシラン、γ−グリシドキシプロピルトリメトキシシラン、γ−グリシドキシプロピルメチルジメトキシシラン、γ−メルカプトプロピルトリメトキシシラン、γ−アニリノプロピルトリメトキシシラン、オクタデシルジメチル［３−（トリメトキシシリル）プロピル］アンモニウムクロライド、γ−グリシドキシプロピルトリメトキシシラン、γ−アミノプロピルトリエトキシシラン、γ−クロロプロピルトリメトキシシラン等が挙げられる。
【００３３】
チタン系カップリング剤としては、イソプロピルトリイソステアロイルチタネート、イソプロピルトリ−ｎ−ドデシルベンゼンスルホニルチタネート、イソプロピルトリス（ジオクチルピロホスフェート）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジ−トリデシル）ホスファイトチタネート、ビス（ジオクチルピロホスフェート）オキシアセテートチタネート、ビス（ジオクチルピロホスフェート）エチレンチタネートなどが挙げられる。
【００３４】
アルミニウム系カップリング剤としては、アルキルアセトアセタトアルミニウムジイソプロピレート、アセトアルコキシアルミニウムジイソプロピレート、アルミニウムジイソプロボキシモノエチルアセトアセテート、アルミニウムトリスエチルアセトアセテート、アルミニウムトリスアセチルアセトネート等が挙げられる。
【００３５】
カップリング剤層は、これらのカップリング剤を１種のみ含んでもよく、また２種以上を含んでもよい。
【００３６】
カップリング剤として、シラン系カップリング剤を用いるのが好ましい。シラン系カップリング剤は、疎水層に含まれる油状物、そして界面活性剤層に含まれる界面活性剤との親和性がよいためである。市販のカップリング剤として、例えば東レダウコーニング・シリコーン株式会社社製のＳＨシリーズ、ＳＺシリーズ、ＰＲＸシリーズ、信越化学工業株式会社製のＫＢＭシリーズ、ＫＢＥシリーズなどが挙げられる。
【００３７】
本発明の群青組成物において、カップリング剤層は、被覆される群青粒子１００重量％に対して１〜６０重量％であるのが好ましく、５〜５０重量％であるのがより好ましい。カップリング剤層が１重量％未満である場合は、層の平均厚みが非常に薄くなり、厚みのバラツキによって被覆されていない群青粒子表面が生じることがあり好ましくない。また６０重量％を超えると取り扱い時に過剰のカップリング剤が取れて悪影響を及ぼす可能性がある。例えばポルトランドセメントの着色顔料として用いる場合、過剰のカップリング剤はポルトランドセメントの硬化の障害となることがある。
【００３８】
群青粒子がこのようなカップリング剤層によって被覆されることによって、群青粒子が有機膜に強固に被覆されることとなり、耐薬品性が向上するという利点が得られる。
【００３９】
油状物
本発明の群青組成物の他の１態様として、群青粒子および該群青粒子を被覆する被覆層を有する群青組成物であって、この被覆層が、
群青粒子を被覆するカップリング剤層、
カップリング剤層の表面を被覆する疎水性層、および
疎水性層の表面の少なくとも一部を被覆する界面活性剤層、
を含む、群青組成物が挙げられる。つまりこの態様においては、群青粒子を被覆するカップリング剤層の表面を、さらに疎水性層が被覆する構造を有する。
【００４０】
図２は、この群青組成物の他の１態様を模式的に示す図である。図２に示されるとおり、群青組成物２０は、群青粒子１と、被覆層９とを有する。そして被覆層９は、カップリング剤層３、疎水性層５および界面活性剤層７を有する。
【００４１】
本発明の群青組成物の他の１態様として、群青粒子および該群青粒子を被覆する被覆層を有する群青組成物であって、この被覆層が、
群青粒子を被覆する疎水性層、および
疎水性層の表面の少なくとも一部を被覆する界面活性剤層、
を含む、群青組成物が挙げられる。この態様においては、群青粒子を被覆する疎水性層の表面を、界面活性剤層が被覆する構造を有する。
【００４２】
図３は、この群青組成物の他の１態様を模式的に示す図である。図３に示されるとおり、群青組成物３０は、群青粒子１と、被覆層９とを有する。そして被覆層９は、疎水性層５および界面活性剤層７を有する。
【００４３】
この疎水性層は、水に難溶性または不溶性である油状物を含む。このような油状物として、例えば、動物油脂、植物油脂、およびこれらの加工油脂、そして鉱物性油などが挙げられる。
【００４４】
植物油脂として、例えばヤシ油、ヒマワリ油、ベニバナ油、ゴマ油、ナタネ油、グレープ種子油、パーム油、オリーブ油、ウォールナッツ油、ククイナッツ油、スイートアーモンド油、ココアバター、シアバター、マンゴーバター、アボガドバターなどが挙げられる。動物油脂として、例えば乳脂、牛脂、豚脂、鯨油、魚油、馬油などの油脂が挙げられる。そしてこれらの加工油脂も用いることができる。
【００４５】
鉱物性油として、例えばパラフィン系オイル、オレフィン系オイル、ナフテン系オイルおよび芳香族系オイル、シリコーンオイルなどが挙げられる。パラフィン系オイルはＣｎＨ２ｎ＋２で示される飽和鎖式化合物を１種または２種以上含む。オレフィン系オイルは１またはそれ以上の二重結合を有する鎖式化合物を１種または２種以上含む。ナフテン系オイルは、少なくとも１個の飽和環(ナフテン環)を含む、一般式ＣｎＨ２ｎの環式化合物を１種または２種以上含む。芳香族炭化水素は、少なくとも１個の芳香族環を含む環式化合物を１種または２種以上含む。
【００４６】
シリコーンオイルは、シロキサン結合を有する油状物であり、ジメチルシリコーンオイル、メチルハイドロジェンポリシロキサン、メチルフェニルシリコーンオイル、環状ジメチルポリシロキサン、そして変性シリコーンオイルなどが挙げられる。変性シリコーンオイルとして、例えば、アルキル／アラルキル変性シリコーンオイル、高級脂肪酸変性シリコーンオイル、フッ素変性シリコーンオイル、アミノ変性シリコーンオイル、エポキシ変性シリコーンオイル、カルボキシル変性・アルコール変性シリコーンオイルなどが挙げられる。但しこれらのシリコーンオイルは、上記の通り水に難溶性または不溶性である油状物であることを条件とする。
【００４７】
これらの油状物は、単独で使用してもよく、また２種以上を混合して用いてもよい。
【００４８】
油状物として、上記のうちシリコーンオイル、パラフィン系オイル、オレフィン系オイル、ナフテン系オイルなどが好ましく用いられ、シリコーンオイルが特に好ましく用いられる。シリコーンオイルは、群青粒子を被覆するカップリング剤との親和性が高く、群青粒子の耐薬品性、耐アルカリ性などを有効に向上させることができ、また透明性にも優れるため、群青組成物の着色性能の悪化が生じないからである。
【００４９】
好ましく用いられる、市販のシリコーンオイルとして、例えば信越化学工業株式会社製、ジメチルシリコーンオイル、メチルハイドロジェンポリシロキサン、メチルフェニルシリコーンオイル、環状ジメチルポリシロキサン、アルキル／アラルキル変性シリコーンオイル、高級脂肪酸変性シリコーンオイル、フッ素変性シリコーンオイルなどが挙げられる。
【００５０】
本発明の群青組成物において、疎水性層を形成する場合は、被覆される群青粒子１００重量％に対して１〜６０重量％であるのが好ましく、５〜５０重量％であるのがより好ましい。疎水性層が１重量％未満である場合は、疎水性層を設けることによる効果を得ることは困難である。また６０重量％を超えると取り扱い時に過剰の油状物が被着色物に悪影響を及ぼす可能性がある。例えばポルトランドセメントの着色顔料として用いる場合、過剰のカップリング剤はポルトランドセメントの硬化の障害となることがある。
【００５１】
群青組成物に疎水性層が形成されることによって、例えば本発明の群青組成物をセメント着色剤として用いる場合は、セメント組成物中に含まれる水分が群青粒子に到達することをより有効に回避することができる。
【００５２】
また、図３に示されるように、群青組成物に直接接する疎水性層を形成し、その表面の少なくとも一部に界面活性剤層を形成する場合であっても、疎水性を付与することができ、群青顔料の耐アルカリ性を高めることができる。
【００５３】
なお、本発明の群青組成物においては、群青粒子を被覆する被覆層である、カップリング剤層、疎水性層および界面活性剤層は、それぞれの層が明確に分離した層である必要はない。例えば、疎水性層を形成する油状物と界面活性剤とが互いに共通する骨格を有する場合など、油状物と界面活性剤との親和性が高い場合は、疎水性層と界面活性剤層とが互いに混層する場合も考えられる。そして本発明は、このような疎水性層と界面活性剤層とが混層を形成する態様を排除するものではない。
【００５４】
界面活性剤
本発明の１態様において、群青粒子を被覆するカップリング剤層の表面の少なくとも一部は、界面活性剤によって被覆されている。また本発明の他の１態様においては、群青粒子を被覆するカップリング剤層の表面を、さらに疎水性層が被覆しており、そしてその疎水性層の表面の少なくとも一部が界面活性剤によって被覆されている。
【００５５】
界面活性剤として、陰イオン界面活性剤、陽イオン界面活性剤、両性界面活性剤、非イオン界面活性剤などの任意の界面活性剤を用いることができる。そして用いることができる界面活性剤として、例えば、陽イオンまたは陰イオンを有するアルキルまたはアリール骨格界面活性剤、フッ素系界面活性剤、高分子界面活性剤、ポリエチレンオキシド付加物、ポリエーテル変性シリコーンオイル、糖エステルなどが挙げられる。
【００５６】
界面活性剤として、アルキルまたはアリール骨格界面活性剤、フッ素系界面活性剤またはポリエーテル変性シリコーンオイルを用いるのが好ましい。これらの界面活性剤は、疎水層を形成する油状物との親和性が良好であり、また、表面エネルギーを効果的に下げることができるという利点も有する。
【００５７】
好ましく用いられる、市販の界面活性剤として、例えば、ポリエーテル変性シリコーンオイル（信越化学工業株式会社製ＫＦ−３５１など）、フッ素系界面活性剤（株式会社ネオス製フタージェント２５０）などが挙げられる。
【００５８】
本発明の群青組成物において、界面活性剤層は、被覆される群青粒子に対して０．１〜６０重量％であるのが好ましく、０．２〜１０重量％であるのがより好ましい。界面活性剤層が０．１重量％未満である場合は、得られる群青組成物の十分な親水化が達成されないおそれがある。また６０重量％を超える場合は、取り扱い時に過剰の界面活性剤層が、着色物の物性や群青の発色性に悪影響を及ぼすおそれがある。
【００５９】
本発明において、界面活性剤層は、カップリング剤層によって被覆された群青粒子、疎水性層によって被覆された群青粒子、またはカップリング剤層と疎水性層によって被覆された群青粒子の親水性を向上させて、群青組成物を水分散可能とする役割を有する。そして群青組成物における界面活性剤層は、このように群青組成物の親水性を向上させる範囲で存在すればよく、カップリング剤層または疎水性層の表面全てを被覆する必要はない。
【００６０】
また、本発明の群青組成物をセメント着色剤として用いる場合、この界面活性剤層は分散性および耐アルカリ性を向上させる役割に加えて、セメント組成物の硬化不良の発生を防ぐという役割も有する。群青粒子の表面上にカップリング剤層と疎水性層とを設けた群青組成物を、セメント組成物に加えたところ、セメント組成物が硬化しないという問題が生じた。しかしながら、群青組成物に界面活性剤層を設けることによって、群青組成物を加えた際に生じるセメント組成物の硬化不良の問題が解消されることとなった。
【００６１】
群青組成物およびその製造方法
本発明の群青組成物の製造方法の１態様としては、下記工程：
群青粒子およびカップリング剤を混合して、群青粒子の表面上にカップリング剤層を形成する、カップリング剤層形成工程、および
得られた粒子および界面活性剤を混合して、粒子の表面の少なくとも一部を被覆する界面活性剤層を形成する、界面活性剤層形成工程、
を含む方法が挙げられる。
【００６２】
この製造方法においては、まず群青粒子とシランカップリング剤とを有機溶媒中で混合して、群青粒子の表面上にカップリング剤層を形成する。そしてカップリング剤層が形成された群青粒子と、界面活性剤とを水性溶媒中で混合することによって、カップリング剤層の表面上に界面活性剤層が形成される。
【００６３】
カップリング剤層の形成に用いることができる有機溶媒として、例えば、トルエン、キシレンなどの芳香族系溶媒；メチルエチルケトン、アセトン、メチルイソブチルケトン、シクロヘキサノンなどのケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、プロピレングリコールモノメチルエーテル、アニソール、フェネトールなどのエーテル系溶媒；酢酸エチル、酢酸ブチル、酢酸イソプロピル、エチレングリコールジアセテートなどのエステル系溶媒；ジメチルホルムアミド、ジエチルホルムアミド、Ｎ−メチルピロリドンなどのアミド系溶媒；メチルセロソルブ、エチルセロソルブ、ブチルセロソルブなどのセロソルブ系溶媒；メタノール、エタノール、プロパノールなどのアルコール系溶媒；ジクロロメタン、クロロホルムなどのハロゲン系溶媒；などが挙げられる。また界面活性剤層の形成に用いることができる水性溶媒として、例えば水、イオン交換水、蒸留水、そしてこれらと水混和性有機溶媒（例えば低級アルコール、エーテルなど）との混合物が挙げられる。
【００６４】
カップリング剤は、用いられる群青粒子１００重量部に対して１〜６０重量部の量で用いるのが好ましく、５〜５０重量部であるのがより好ましい。カップリング剤の使用量が１重量部未満である場合は、層の平均厚みが非常に薄くなり、厚みのバラツキによって被覆されていない群青粒子表面が生じることがあり好ましくない。また６０重量部を超えると、得られる群青組成物に過剰量のカップリング剤が付着することとなるおそれがあり、これが被着色物に悪影響を及ぼす可能性がある。
【００６５】
また界面活性剤は、用いられる群青粒子１００重量部に対して０．１〜５０重量部の量で用いるのが好ましく、０．２〜１０重量部であるのがより好ましい。界面活性剤の使用量が０．１重量部未満である場合は、得られる群青組成物の十分な親水化が達成されないおそれがある。また５０重量部を超えると、得られる群青組成物に過剰量の界面活性剤が付着することとなるおそれがあり、これが被着色物に悪影響を及ぼす可能性がある。
【００６６】
本発明の群青組成物の製造方法の他の１態様としては、下記工程：
群青粒子およびカップリング剤を混合して、群青粒子の表面上にカップリング剤層を形成する、カップリング剤層形成工程、および
得られた粒子、界面活性剤および油状物を混合して、カップリング剤層の表面を被覆する疎水性層およびこの疎水性層の表面の少なくとも一部を被覆する界面活性剤層を形成する、疎水性層および界面活性剤層形成工程、
を含む方法が挙げられる。
【００６７】
この製造方法においては、まず群青粒子とシランカップリング剤とを有機溶媒中で混合して、群青粒子の表面上にカップリング剤層を形成する。そしてカップリング剤層が形成された群青粒子と、油状物と、界面活性剤とを水性溶媒中で混合することによって、カップリング剤層の表面を被覆する疎水性層およびこの疎水性層の表面の少なくとも一部を被覆する界面活性剤層を形成する、疎水性層および界面活性剤層が形成される。有機溶媒および水性溶媒は、上記したものを用いることができる。
【００６８】
カップリング剤は、用いられる群青粒子１００重量部に対して１〜６０重量部の量で用いるのが好ましく、５〜５０重量部であるのがより好ましい。カップリング剤の使用量が１重量部未満である場合は、層の平均厚みが非常に薄くなり、厚みのバラツキによって被覆されていない群青粒子表面が生じることがあり好ましくない。また６０重量部を超えると、得られる群青組成物に過剰量のカップリング剤が付着することとなるおそれがあり、これが被着色物に悪影響を及ぼす可能性がある。
【００６９】
油状物は、用いられる群青粒子１００重量部に対して１〜６０重量部の量で用いるのが好ましく、５〜５０重量部であるのがより好ましい。油状物が１重量部未満である場合は、疎水性層を設けることによる効果を得ることは困難である。また６０重量部を超えると取り扱い時に過剰の油状物が被着色物に悪影響を及ぼす可能性がある。例えばポルトランドセメントの着色顔料として用いる場合、過剰のカップリング剤はポルトランドセメントの硬化の障害となることがある。また界面活性剤は、用いられる群青粒子１００重量部に対して０．１〜５０重量部の量で用いるのが好ましく、０．２〜１０重量部であるのがより好ましい。界面活性剤の使用量が０．１重量部未満である場合は、得られる群青組成物の十分な親水化が達成されないおそれがある。また６０重量部を超えると、得られる群青組成物に過剰量の界面活性剤が付着することとなるおそれがあり、これが被着色物に悪影響を及ぼす可能性がある。
【００７０】
本発明の群青組成物の製造方法の他の１態様としては、下記工程：
群青粒子および油状物を混合して、群青粒子の表面上に疎水性層を形成する、疎水性層形成工程、および
得られた粒子および界面活性剤を混合して、疎水性層の表面の少なくとも一部を被覆する界面活性剤層を形成する、界面活性剤層形成工程、
を含む方法が挙げられる。
【００７１】
この製造方法においては、まず群青粒子と油状物とを水性溶媒中で混合して、群青粒子の表面上に疎水性層を形成する。次いで疎水性層が形成された群青粒子と、界面活性剤とを水性溶媒中で混合することによって、疎水性層の表面上に界面活性剤層が形成される。水性溶媒は、上記したものを用いることができる。
【００７２】
油状物は、用いられる群青粒子１００重量部に対して１〜６０重量部の量で用いるのが好ましく、５〜５０重量部であるのがより好ましい。油状物が１重量部未満である場合は、疎水性層を設けることによる効果を得ることは困難である。また６０重量部を超えると取り扱い時に過剰の油状物が被着色物に悪影響を及ぼす可能性がある。また界面活性剤は、用いられる群青粒子１００重量部に対して０．１〜５０重量部の量で用いるのが好ましく、０．２〜１０重量部であるのがより好ましい。界面活性剤の使用量が０．１重量部未満である場合は、得られる群青組成物の十分な親水化が達成されないおそれがある。また６０重量部を超えると、得られる群青組成物に過剰量の界面活性剤が付着することとなるおそれがあり、これが被着色物に悪影響を及ぼす可能性がある。
【００７３】
こうして得られる群青組成物は、被着層が群青粒子１００重量％に対して1〜１００重量％であるのが好ましく、２〜６０重量％であるのがより好ましく、２〜５０重量％であるのがさらに好ましい。ここで被覆層は、カップリング剤層および／または疎水性層、そして界面活性剤層を含む層である。
【００７４】
本発明の群青組成物において、群青粒子を被覆する被覆層が、カップリング剤層、界面活性剤層および疎水性層を含む態様のものが、とりわけ耐アルカリ性に優れるものであり、より好ましい。また、このような態様の群青組成物は、群青粒子がカップリング剤層によって被覆されることによって耐薬品性などが向上し、そしてさらにカップリング剤層が油状物からなる疎水性層によって被覆されることにより、高温時に界面活性剤層と群青層の熱膨張量の差により生ずる歪を容易に解消することができるため耐熱性もより向上するという、優れた効果を有する。
【００７５】
上記製造方法により得られる群青組成物は、好ましくは０．１〜５０μｍの平均粒子径を有する。平均粒子径は、０．２〜１０μｍであるのがより好ましい。ここで「平均粒子径」とは、一般に粒子の粒度(粒子径が粗いか細かいか)を表わすために用いられるものであり、重量５０％に相当するメジアン径や算術平均径、表面積平均径、体積面積平均径などが使用される。本明細書に示す平均粒子径は、湿式レーザー法粒度分布測定装置によって測定された値で示している。このレーザー法は、粒子を溶媒に分散させ、その分散溶媒にレーザー光線を当て、得られた散乱光を捕捉、演算することにより、平均粒子径、粒度分布等を測定する方法である。
【００７６】
本発明の群青組成物は、カップリング剤層、カップリング剤層および疎水性層のうち少なくとも２層が、群青粒子を被覆する構造を有する。本発明の群青組成物を例えばセメント組成物に用いる場合、これらの層の存在によって、セメント組成物中に含まれる水分が群青粒子に到達することが回避される。これにより、本発明の群青組成物を、ｐＨ１２以上の強アルカリであるセメントアルカリに用いても褪色しないという、優れた性能が発揮される。そして界面活性剤層の存在によって、優れた水分散性が発揮される。
【００７７】
また、本発明の群青組成物が有する、群青粒子を被覆しうるカップリング剤層、界面活性剤層、疎水性層は、何れも柔軟性に優れるものである。そのため、群青組成物が高温環境下に置かれた場合であっても、これらの層は群青粒子の体積膨張に従って伸び縮みすることができる。これにより、本発明の群青組成物は、高温環境下に置いた場合であっても、割れや剥離などの問題は生じない。このように、本発明の群青組成物は、優れた耐候性をも有する。
【００７８】
なお、従来の群青組成物である、特開昭６１−１１１３６６号公報（特許文献１）により得られる群青組成物は、群青粒子表面に不定形シリカを沈着被覆される場合に群青粒子自体を損なうことなく褪色を防ぐことができると記載されている。しかし、ここに記載されている群青組成物は、被膜が付着するとき、被膜の核が形成され、それが広がることによって形成される。そのため、広がった先端が他の広がりと重ね合わさる部分に欠陥が生じやすく、これにより強度の低下、そして小さな空隙の発生が起こるおそれがある。さらにこの不定形シリカによる被膜は硬質である。そのため、高温時に群青粒子との熱膨張率差のために被膜と群青の界面に熱応力が発生し、そして割れが生じ、最終的には剥離するおそれがある。これに対して、本発明の群青組成物が有する、群青粒子を被覆しうるカップリング剤層、界面活性剤層および疎水性層は、何れも柔軟性に優れるものであるため、このような剥離などのおそれが大幅に改善されている。
【００７９】
本発明の群青組成物は、耐薬品性、特に強アルカリであるセメントアルカリに対しても耐えうるほど耐アルカリ性に優れる。そのため、本発明の群青組成物は、これまで利用することができなかったセメント組成物の分野においても用いることができる。
【００８０】
さらに本発明の群青組成物は、合成樹脂、セラミック組成物、塗料、印刷インキなどにおいても高い着色力を有する。そして優れた耐候性により、従来の群青組成物において度々生じていた色相の変化（褪色・脱色）が低減されている。そのため、本発明の群青組成物は、合成樹脂またはセラミック組成物からなる成型物の着色に好ましく用いることができる。本発明の群青組成物はさらに、塗料、印刷インキなどにおける着色剤としても好ましく用いることができる。
【００８１】
さらに、本発明の群青組成物は、液晶ディスプレイなどのカラー表示装置などにも好適に用いることができる。本発明の群青組成物は優れた耐候性を有し、高温環境下における群青色の褪色および白色化の発生の可能性が低減されている。
【実施例】
【００８２】
以下の実施例により本発明をさらに具体的に説明するが、本発明はこれらに限定されない。尚、特に断らない限り、「部」は重量部を表わす。
【００８３】
実施例１
群青粒子（第一化成工業(株)製ＮＯ．３００；平均粒子径２．３μｍ）１００部とシランカップリング剤（東レダウコーニング・シリコーン製ＳＨ−６０２０）１部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）が入った水の中に添加し、スターラーで３０分間よく撹拌した後、ろ過することによって群青組成物を得た。
【００８４】
実施例２
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青に対して０．５重量％を添加）が入った水の中に添加し、スターラーで３０分間よく撹拌した後、ろ過することによって群青組成物を得た。
【００８５】
実施例３
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＦ９９０１、群青粒子に対して２．５重量％を添加）とが入った水の中に添加し、スターラーで３０分間よく撹拌した後、ろ過することによって群青組成物を得た。
【００８６】
実施例４
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＦ８６１、群青粒子に対して２５重量％）が入った水の中に添加し、スターラーで３０分間よく撹拌した後、ろ過することによって群青組成物を得た。
【００８７】
実施例５
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＦ９９０１、群青粒子に対して２５重量％）とが入った水の中に添加し、スターラーで３０分間よく撹拌した後、ろ過することによって群青組成物を得た。
【００８８】
実施例６
群青粒子（第一化成工業(株)製ＮＯ．３００；平均粒子径２．３μｍ）１００部とシランカップリング剤（東レダウコーニング・シリコーン製ＳＨ−６０２０）２．５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＰ５７４、群青粒子に対して２．５重量％）とが入った水の中に添加し、スターラーで３０分間よく撹拌した後、ろ過することによって群青組成物を得た。
【００８９】
実施例７
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＰ５７４、群青粒子に対して２５重量％）とが入った水の中に添加し、スターラーで３０分間よく撹拌した後、ろ過することによって群青組成物を得た。
【００９０】
実施例８
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＦ９９０１、群青粒子に対して５０重量％）とが入った水の中に添加し、スターラーで３０分間よく撹拌した後、ろ過することによって群青組成物を得た。
【００９１】
実施例９
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＦ９９０１、群青粒子に対して１００重量％）とが入った水の中に添加し、スターラーで３０分間よく撹拌した後、ろ過することによって群青組成物を得た。
【００９２】
実施例１０
群青粒子（第一化成工業(株)製ＮＯ．２０００；平均粒子径０．８μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを界面活性剤（信越化学工業（株）製ＫＦ−３５１、群青粒子に対して０．５重量％を添加）とシリコーンオイル（信越化学工業（株）製ＫＦ９９０１、群青粒子に対して２．５重量％を添加）とが入った水の中に添加し、スターラーで３０分間よく撹拌した後、ろ過することによって群青組成物を得た。
【００９３】
実施例１１
群青粒子（第一化成工業(株)製ＮＯ．３００；平均粒子径２．３μｍ）１００部を水中に分散させた。この分散物に、活性化させたシリカゾル（珪酸ソーダを溶解した水溶液；加えた珪酸ソーダ中におけるシリカ相当量  ２０部）を加え、３０分間撹拌し、次いで水洗・濾過して乾燥させて、シリカ被覆群青組成物を得た。
得られた群青粒子１００部とシランカップリング剤（東レダウコーニング・シリコーン製SH−６０２０）５部とをトルエン中に入れ、十分に撹拌した後、トルエン臭がなくなるまで乾燥させた。得られた粒子を、界面活性剤（信越化学工業(株)製ＫＦ−３５１、群青粒子に対して０．５重量％を添加）とシリコーンオイル（信越化学工業（株）製ＫＦ９９０１、群青粒子に対して２５重量％を添加）とが入った水の中に添加し、スターラーで３０分間よく撹拌した後、ろ過することによって群青組成物を得た。
【００９４】
実施例１２
群青粒子（第一化成工業(株)製ＮＯ．３００；平均粒子径２．３μｍ）１００部とシリコーンオイル（信越化学工業（株）製ＫＦ９９０１、群青粒子に対して２５重量％を添加）とを水中に入れ、よく撹拌した後、乾燥させた。それを界面活性剤（信越化学工業（株）製ＫＦ−３５１、群青粒子に対して０．５重量％を添加）が入った水の中に添加し、スターラーで３０分間よく撹拌した後、ろ過することによって群青組成物を得た。
【００９５】
比較例１
群青粒子（第一化成工業(株)製ＮＯ．３００；平均粒子径２．３μｍ）１００部を水の中に添加し、スターラーで３０分間よく撹拌した後、ろ過することによって群青組成物を得た。
【００９６】
比較例２
群青粒子（第一化成工業(株)製ＮＯ．３００；平均粒子径２．３μｍ）１００部とシランカップリング剤（東レダウコーニング・シリコーン製ＳＨ−６０２０）５部とをトルエン中に入れ、よく撹拌した後、トルエン臭がなくなるまで乾燥させた。それを水の中に添加し、スターラーで３０分間よく撹拌した後、ろ過することによって群青組成物を得た。
【００９７】
比較例３
群青粒子（第一化成工業(株)製ＮＯ．３００；平均粒子径２．３μｍ）１００部を、界面活性剤（信越化学工業（株）製ＫＦ−３５１、群青粒子に対して０．５重量％を添加）が入った水の中に添加し、スターラーで３０分間よく撹拌した後、ろ過することによって群青組成物を得た。
【００９８】
比較例４
群青粒子（第一化成工業(株)製ＮＯ．３００；平均粒子径２．３μｍ）１００部を、界面活性剤（信越化学工業（株）製ＫＦ−３５１、群青粒子に対して０．５重量％を添加）とシリコーンオイル（信越化学工業（株）製ＫＦ９９０１、群青粒子に対して５重量％）とが入った水の中に添加し、スターラーで３０分間よく撹拌した後、ろ過することによって群青組成物を得た。
【００９９】
比較例５  群青粒子（第一化成工業(株)製ＮＯ．３００；平均粒子径２．３μｍ）１００部を、界面活性剤（信越化学工業（株）製ＫＦ−３５１、群青粒子に対して０．５重量％を添加）とシリコーンオイル（信越化学工業（株）製ＫＦ９９０１、群青粒子に対して２５重量％）が入った水の中に添加し、スターラーで３０分間よく撹拌した後、ろ過することによって群青組成物を得た。
【０１００】
比較例６  群青粒子（第一化成工業(株)製ＮＯ．３００；平均粒子径２．３μｍ）１００部を水中に分散させ、そこへ活性化させたシリカゾル（珪酸ソーダを溶解した水溶液；珪酸ソーダ中におけるシリカ相当量：２０部）を添加し、３０分間撹拌した後、水洗・濾過して乾燥させることで、シリカ被覆群青組成物を得た。
【０１０１】
実施例および比較例により得られた群青組成物について、下記試験を行った。
【０１０２】
分散性評価
実施例および比較例の群青組成物の調製において、全成分を加え撹拌した後、この分散水液中における群青組成物の分散状態を、目視にて以下の基準で判断した。
【０１０３】
【表１】
2006182938.tif 000003
【０１０４】
褪色度の評価
耐セメントアルカリ試験
水（６８ｍｌ）を加えながら、群青組成物（群青組成物量：７．５ｇ）と白セメント（１５０ｇ）を乳鉢で混練後、その分散液をＰＰカップの中に注ぎ、８０℃でかつ、水蒸気が過飽和な湿潤な場所に１０時間放置し、養生した。群青組成物の性能は青色の褪色白色化の程度を目視によって以下の基準で判断した。
【０１０５】
【表２】
2006182938.tif 000004
【０１０６】
平均粒子径の測定
実施例および比較例により得られた群青組成物の平均粒子径を測定した。測定器として日機装株式会社製Ｍｉｃｒｏｔｒａｃ  ＨＲＡ  ９８２０−Ｘ１００を用いて、実施例および比較例により得られた群青組成物（１５〜２０  ｍｇ）をエタノール（１５０ｍｌ）中に添加した後、ホモジナイザーで撹拌したものを測定試料とした。
【０１０７】
上記試験結果を表１に示す。
【０１０８】
【表３】
2006182938.tif 000005
＊１：カップリング剤層からなる被覆層である。
＊２：疎水性層と界面活性剤層からなる被覆層である。但しこれらの被覆層は、油状物および界面活性剤を含む水溶液中に群青粒子を添加することによって形成している。
＊３：シリカからなる被覆層である。
【０１０９】
上記評価結果から、本発明の群青組成物は、比較例の群青組成物と比べて、分散性そして耐アルカリ性に優れるものであることが確認された。また、測定された平均粒子径から、群青粒子の上に有効に被膜が形成されていることが確認された。
【産業上の利用可能性】
【０１１０】
本発明の群青組成物は、耐薬品性、特に強アルカリであるセメントアルカリに対しても耐えうるほど耐アルカリ性に優れる。そのため、本発明は、これまで利用することができなかったセメント組成物の分野においても、群青粒子の利用を可能とするものであり、非常に意義がある。本発明の群青組成物を用いることによって、コストおよび環境に対する問題を伴うことなく、青色のセメント組成物を調製することが可能となる。本発明の群青組成物は、セメント用着色顔料として利用範囲が大きく広がって行くことが期待される。そして、本発明の群青組成物を用いることによって、３原色を持つセメント組成物が完成する。これにより、セメント組成物の意匠性を大幅に向上させることができ、セメント組成物の利用範囲はさらに広がると考えられる。
【０１１１】
さらに本発明の群青組成物は、合成樹脂、塗料、印刷インキなどの分野においても好適に用いることができる。加えて、液晶ディスプレイなどのカラー表示装置などにも好適に用いることができる。
【図面の簡単な説明】
【０１１２】
【図１】本発明の群青組成物の１態様を説明する模式図である。
【図２】本発明の群青組成物の他の１態様を説明する模式図である。
【図３】本発明の群青組成物の他の１態様を説明する模式図である。
【符号の説明】
【０１１３】
１…群青粒子、３…カップリング剤層、５…疎水性層、７…界面活性剤層、９…被覆層、１０…群青組成物、２０…群青組成物、３０…群青組成物。
【図１】
2006182938.tif 000006
【図２】
2006182938.tif 000007
【図３】
2006182938.tif 000008